(57)【要約】【課題】ＵＯＥ鋼管を製造する場合に、素材である鋼板にプレートタブを適切に溶接することができるプレートタブ溶接方法。【解決手段】鋼板１の上面の延長線（水平線）に対してプレートタブ３の上面が下方に傾斜角度αで傾斜するようにプレートタブ３を溶接し、それによって、Ｏプレス成形終了時における被成形材２の上部外面（鋼板１の下面側）の延長線に対して、プレートタブ３の上面（鋼板１に溶接時の下面）が上方に傾斜角度θで傾斜するようにする。【選択図】図６
2014161897.tif 000002
【特許請求の範囲】
【請求項１】
ＵＯＥ鋼管を製造する場合に、素材である鋼板の端部にプレートタブを溶接するプレートタブ溶接方法であって、鋼板の上面の延長線に対してプレートタブの上面が下方に傾斜するようにプレートタブを溶接して、Ｏプレス成形終了時における被成形材の上部外面の延長線に対してプレートタブの上面が上方に傾斜するようにすることを特徴とするＵＯＥ鋼管のプレートタブ溶接方法。
【発明の詳細な説明】
【技術分野】
【０００１】
本発明は、ＵＯＥ鋼管を製造する場合に、素材である鋼板にプレートタブを溶接するプレートタブ溶接方法に関するものである。
【背景技術】
【０００２】
ＵＯＥ鋼管を製造する場合には、素材である鋼板（被成形材）にＣプレス成形、Ｕプレス成形、Ｏプレス成形の順にプレス成形を施してほぼ円管状とし、ほぼ円管状になった被成形材（以下、「オープン鋼管」ともいう）の付き合わせ部（オープン鋼管の上部）をサブマージアーク溶接によって溶接する。
【０００３】
その際、安定したサブマージアーク溶接が行えるようにするために、図１に平面図、図２に側面図、図３に部分拡大図を示すように、予め、Ｃプレス成形前の鋼板１の端部（長手方向端部の幅端部）に鋼板１の板厚ｔと同じ板厚のプレートタブ３を溶接で取り付けている（例えば、特許文献１参照）。なお、図３中の４は溶接トーチ、５は溶接用土台である。
【先行技術文献】
【特許文献】
【０００４】
【特許文献１】実開昭６３−４７０９４号公報
【発明の概要】
【発明が解決しようとする課題】
【０００５】
上記のように、従来技術では、鋼板１にプレートタブ３を溶接する際には、図２、図３に示しているように、鋼板１の上面の延長線（水平線）にプレートタブ３の上面が位置し、鋼板１の下面の延長線（水平線）上にプレートタブ３の下面が位置するように溶接している。
【０００６】
しかしながら、近年、需要家からの寸法精度厳格化の要求に伴い、高寸法精度のＵＯＥ鋼管を製造するための一つの方法として、Ｏプレス成形時の被成形材の圧縮率（Ｏプレス圧縮率）を従来に比べ高い値で設定していることもあり、図４に側面図を示すように、Ｏプレス成形後の被成形材（オープン鋼管）２において、プレートタブ３の上面（鋼板１に溶接時の下面）がオープン鋼管２の上部外面（鋼板１の下面側）の延長線（水平線）に対して下方に傾斜し（傾斜角度θ＜０）、場合によっては、プレートタブ３が自重により落下するといった事態が発生していた。
【０００７】
このように、プレートタブ３が落下すると、人手によって再度プレートタブ３をオープン鋼管の溶接し直す作業が発生するため、管端溶接品質の低下による管端切断率（管端を切断した本数の割合）の増加や製造能率の低下を招いていた。
【０００８】
本発明は、上記のような事情に鑑みてなされたものであり、ＵＯＥ鋼管を製造する場合に、素材である鋼板にプレートタブを適切に溶接することができるプレートタブ溶接方法を提供することを目的とするものである。
【課題を解決するための手段】
【０００９】
上記課題を解決するために、本発明は以下の特徴を有する。
【００１０】
［１］ＵＯＥ鋼管を製造する場合に、素材である鋼板の端部にプレートタブを溶接するプレートタブ溶接方法であって、鋼板の上面の延長線に対してプレートタブの上面が下方に傾斜するようにプレートタブを溶接して、Ｏプレス成形終了時における被成形材の上部外面の延長線に対してプレートタブの上面が上方に傾斜するようにすることを特徴とするＵＯＥ鋼管のプレートタブ溶接方法。
【発明の効果】
【００１１】
本発明においては、ＵＯＥ鋼管を製造する場合に、素材である鋼板（被成形材）にプレートタブを適切に溶接することができ、これによって、Ｏプレス成形終了時における被成形材（オープン鋼管）の上部外面（鋼板の下面側）の延長線（水平線）に対して、プレートタブの上面（鋼板に溶接時の下面）が下方に傾斜してしまって、プレートタブが自重により落下することが的確に防止される。その結果、人手によってプレートタブを再度オープン鋼管に溶接し直す作業が無くなり、管端溶接品質の向上（管端切断率の低減）や製造能率の向上を図ることができる。
【図面の簡単な説明】
【００１２】
【図１】従来のプレートタブ溶接方法を示す平面図である。
【図２】従来のプレートタブ溶接方法を示す側面図である。
【図３】従来のプレートタブ溶接方法を示す部分拡大図である。
【図４】従来のプレートタブ溶接方法におけるＯプレス成形終了時のプレートタブの状態を示す側面図である。
【図５】本発明の一実施形態に係るプレートタブ溶接方法を示す平面図である。
【図６】本発明の一実施形態に係るプレートタブ溶接方法を示す側面図である。
【図７】本発明の一実施形態に係るプレートタブ溶接方法を示す部分拡大図である。
【図８】本発明の一実施形態に係るプレートタブ溶接方法におけるＯプレス成形終了時のプレートタブの状態を示す側面図である。
【図９】本発明の実施例を示す図である。
【発明を実施するための形態】
【００１３】
本発明の一実施形態を図面に基づいて説明する。
【００１４】
本発明の一実施形態においては、鋼板からＵＯＥ鋼管を製造する場合に、図１〜図３に示した従来の場合と同様に、予め、Ｃプレス成形前の鋼板１の端部（長手方向端部の幅端部）に鋼板１の板厚ｔと同じ板厚のプレートタブ３を溶接で取り付けている。
【００１５】
ただし、この実施形態においては、その際に、図５に平面図、図６に側面図、図７に部分拡大図を示すように、鋼板１の上面の延長線（水平線）に対してプレートタブ３の上面が下方に傾斜角度αで傾斜するようにプレートタブ３を溶接しており、それによって、図８に側面図を示すように、Ｏプレス成形終了時における被成形材（オープン鋼管）２の上部外面（鋼板１の下面側）の延長線に対して、プレートタブ３の上面（鋼板１に溶接時の下面）が上方に傾斜角度θで傾斜するようにしている。
【００１６】
ここで、上記の傾斜角度θはθ＝０°の場合も含んでいる。一方、傾斜角度θが大きすぎると、その後のサブマージアーク溶接の作業性が悪くなるので、傾斜角度θは５°以下が好ましい。したがって、傾斜角度θは、０°≦θ≦５°とするのが好ましい。
【００１７】
これに対して、上記の傾斜角度αは、従来のように傾斜角度α＝０で鋼板１にプレートタブ３を溶接した場合に、オープン鋼管２の上部外面の延長線に対するプレートタブ３の上面の下方への傾斜角度θ（θ＜０）を補償して、傾斜角度θが、例えば、０°≦θ≦５°となるようにすればよい。例えば、鋼板１の上面の延長線（水平線）に対して下方に傾斜させる場合を正として、０＜α≦１０°とするのが好ましい。
【００１８】
また、プレートタブ３を下方に傾斜角度αで溶接する際には、図７に示したように、溶接用土台５のプレートタブ３が設置される部分に傾斜を持たせるようにすればよい。
【００１９】
このようにして、この実施形態においては、ＵＯＥ鋼管を製造する場合に、素材である鋼板１にプレートタブ３を適切に溶接することができ、これによって、Ｏプレス成形終了時における被成形材（オープン鋼管）２の上部外面（鋼板１の下面側）の延長線（水平線）に対して、プレートタブ３の上面（鋼板に溶接時の下面）が下方に傾斜してしまって、プレートタブ３が自重により落下することが的確に防止される。その結果、人手によってプレートタブ３を再度オープン鋼管２に溶接し直す作業が無くなり、管端溶接品質の向上（管端切断率の低減）や製造能率の向上を図ることができる。
【実施例】
【００２０】
本発明の実施例として、管厚１２．７ｍｍ、管長１２３２０ｍｍの一般炭素鋼のＵＯＥ鋼管を製造した。その際に、Ｏプレス成形圧縮率は０．０〜０．６％とした。
【００２１】
そして、本発明例として、上記の図５〜図７に示した本発明の一実施形態に基づいてプレートタブを溶接した。なお、傾斜角度αは、α＝５°とした。
【００２２】
これに対して、比較のために、従来例として、上記の図１〜図３に示した従来技術に基づいてプレートタブを溶接した。ちなみに、傾斜角度αは、α＝０°である。
【００２３】
それぞれの場合におけるプレートタブの傾斜角度θを表１と図９に示す。
【００２４】
【表１】
2014161897.tif 000003
【００２５】
表１と図９に示すように、従来例では、Ｏプレス成形圧縮率が０．０〜０．６％において、プレートタブの傾斜角度θは全てθ＜０であった。特に、Ｏプレス成形圧縮率が０．５％、０．６％では、プレートタブの落下が発生した。
【００２６】
これに対して、本発明例では、Ｏプレス成形圧縮率が０．０〜０．６％において、プレートタブの傾斜角度θは全てθ＞０であり、プレートタブの落下は発生しなかった。
【００２７】
また、他のサイズや鋼種のＵＯＥ鋼管も製造したところ、従来例では管端切断率が１０．０％であったのに対して、本発明では管端切断率が５．０％であった。
【００２８】
これによって、本発明の有効性が確認された。
【符号の説明】
【００２９】
１  鋼板
２  オープン鋼管
３  プレートタブ
４  溶接トーチ
５  溶接用土台
【図１】
2014161897.tif 000004
【図２】
2014161897.tif 000005
【図３】
2014161897.tif 000006
【図４】
2014161897.tif 000007
【図５】
2014161897.tif 000008
【図６】
2014161897.tif 000009
【図７】
2014161897.tif 000010
【図８】
2014161897.tif 000011
【図９】
2014161897.tif 000012